СПОСОБ ПОЛУЧЕНИЯ ПОРИСТОГО КЕРАМИЧЕСКОГО МАТЕРИАЛА С ВЫСОКОЙ ТЕПЛОСТОЙКОСТЬЮ

1. Способ получения пористого керамического материала, в частности для термоизоляции, включающий стадии
получения первой композиции в форме стабильного водного коллоидного раствора диоксида кремния и оксидов щелочных металлов;
получения второй стабильной композиции в форме суспензии неорганических и/или органических частиц в органической жидкости, упомянутая вторая композиция содержит соединения, которые, когда упомянутую вторую композицию смешивают с упомянутой первой композицией, могут дестабилизировать упомянутую первую композицию, образуя гель, и могут образовывать органическую полимерную сеть с порообразователем;
смешивания упомянутой первой композиции и упомянутой второй композиции для получения смеси;
получения из упомянутой смеси пористой структуры в форме геля, где органическая структура поддерживает образовавшуюся неорганическую структуру;
отверждения упомянутой пористой структуры в форме геля, образуя пористый керамический материал, в котором органическая полимерная сеть окружает неорганические части.
2. Способ по п.1, отличающийся тем, что упомянутая первая композиция также содержит керамические материалы.
3. Способ по п.2, отличающийся тем, что упомянутые керамические материалы выбирают из группы, состоящей из оксида алюминия, оксида кремния, оксида титана, оксида циркония, карбида кремния, карбида титана, нитрида кремния, оксида железа, гидроксида магния, оксидов и карбонатов металлов.
4. Способ по п.1, отличающийся тем, что упомянутые оксиды щелочных металлов выбирают из группы, состоящей из оксида натрия, оксида калия, оксида лития и, предпочтительно, оксида натрия.
5. Способ по п.1, отличающийся тем, что упомянутая первая водная композиция дополнительно содержит катализатор полимеризации.
6. Способ по п.1, отличающийся тем, что упомянутые соединения, способные дестабилизировать упомянутую первую коллоидную композицию с образованием геля, выбирают из группы, состоящей из органических и неорганических кислот, диоксида кремния, сложных эфиров, простых эфиров, ангидридов и солей органических и неорганических кислот, органических электролитов, боратов, карбонатов, карбидов, нитритов, нитридов, солей аммония, оксидов, пероксидов, силикатов, фосфатов, фосфитов, сульфатов, хлоридов, селенидов, титанатов.
7. Способ по п.1, отличающийся тем, что упомянутые соединения способны образовывать, когда упомянутую вторую композицию смешивают с упомянутой первой композицией, органическую полимерную сеть и одновременно порообразователь выбирают из одного или более соединений группы, состоящей из органических соединений, способных образовывать по реакции с водой органические полимеризуемые мономеры, органических кислотных ангидридов, сложных эфиров органических кислот, сложных органических алкоксиэфиров, солей органических кислот, простых эфиров и органических кислот и ацетиленидов металлов.
8. Способ по п.1, отличающийся тем, что упомянутая вторая композиция содержит карбид кальция.
9. Способ по п.8, отличающийся тем, что упомянутая вторая композиция содержит карбид кальция, уксусный ангидрид, и/или этилацетоацетат, и/или этилацетат.
10. Способ по п.1, где первая композиция содержит силикат натрия и вторая композиция содержит карбид кальция и уксусный ангидрид.
11. Способ по п.1, отличающийся тем, что упомянутые неорганические частицы выбирают из одного или более соединений, выбранных из группы, состоящей из карбида кальция, тетрабората калия, карбоната кальция, пербората натрия, борной кислоты, ангидрида борной кислоты, оксида кальция, оксида магния, пероксида магния, диоксида кремния, гидроксида алюминия, гидроксида калия.
12. Способ по п.1, отличающийся тем, что упомянутая вторая композиция содержит эмульгатор.
13. Способ по п.12, отличающийся тем, что упомянутый эмульгатор выбирают из группы, состоящей из ацетата калия, карбоната кальция, диоксида титана, гидроксида калия, тетракарбоната калия, оксида натрия.
14. Способ по п.1, отличающийся тем, что упомянутую стадию смешивания осуществляют при температуре от 10 до 120°C при давлении ниже атмосферного, атмосферном или превышающем атмосферное, и при массовом соотношении между упомянутой первой композицией и упомянутой второй композицией в пределах от 2 до 50.
15. Способ по п.1, отличающийся тем, что упомянутые неорганические частицы имеют средний размер меньше, чем 100 мкм, особенно в пределах от 5 до 25 мкм.
16. Способ по п.1, отличающийся тем, что упомянутые неорганические частицы имеют размеры масштаба нанометров предпочтительно в пределах от 5 до 30 нм.
17. Способ по п.1, отличающийся тем, что, по меньшей мере, один из компонентов упомянутой второй композиции подвергают тепловой обработке и последующему размалыванию.
18. Способ по п.1, отличающийся тем, что упомянутую тепловую обработку проводят при температуре в основном в пределах от 500 до 1500°C.
19. Способ по п.1, дополнительно содержащий стадии
введения упомянутого геля перед упомянутым отверждением в форму, полость или щель инжектированием или экструзией упомянутого геля; с последующим
отверждением геля in situ в упомянутой форме, полости или щели, получая пористый керамический материал, в котором органическая полимерная сеть окружает неорганические керамические части.
20. Пористый керамический материал, в основном для тепловой изоляции, получаемый способом по одному или более предшествующих пунктов.